(57)【特許請求の範囲】
【請求項１】
複数の層を含む障壁コーティングを補修する方法であって、
少なくとも１つの損傷部分を含む障壁コーティングを有する構成部品を準備する段階と、
空隙を残して前記障壁コーティングの複数の層の損傷部分を除去する段階と、
交換テープキャスト障壁コーティングを前記構成部品の空隙に施工する段階と、
前記交換テープキャスト障壁コーティング層を有する構成部品を、前記障壁コーティングの各層について個々に焼結する段階と、
を含み、
前記交換テープキャスト障壁コーティングを施工する段階が、
キャリアフィルム及び該キャリアフィルムに施工される少なくとも１つの障壁コーティング組成物を含むテープの少なくとも第１の層を前記構成部品に施工する段階と、
前記キャリアフィルムを取り除いて交換テープキャスト障壁コーティングを生成する段階と、
を含む、方法。
【請求項２】
複数の層を含む障壁コーティングを補修する方法であって、
少なくとも１つの損傷部分を含む障壁コーティングを有するガスタービンエンジン構成部品であって、該障壁コーティングの組成物が、環境障壁コーティング組成物又は熱障壁コーティング組成物の少なくとも１つを含むガスタービンエンジン構成部品を準備する段階と、
空隙を残して前記障壁コーティングの複数の層の損傷部分を除去する段階と、
交換テープキャスト障壁コーティングを前記ガスタービンエンジン構成部品の空隙に施工する段階と、
前記交換テープキャスト障壁コーティング層を有する前記ガスタービンエンジン構成部品を、前記障壁コーティングの各層について個々に焼結する段階と、
を含み、
前記ガスタービンエンジン構成部品が、ベーン、ブレード、シュラウド、ノズル、フラップ、シール、及び燃焼器からなる群から選択され、
前記交換テープキャスト障壁コーティングを施工する段階が、
キャリアフィルム及び該キャリアフィルムに施工される少なくとも１つの障壁コーティング組成物を含むテープの少なくとも第１の層を前記構成部品に施工する段階と、
前記キャリアフィルムを取り除いて交換テープキャスト障壁コーティングを生成する段階と、
を含む、方法。
【発明の詳細な説明】
【技術分野】
【０００１】
本明細書で記載される実施形態は全体的に、障壁コーティングを補修する方法に関する。より詳細には、本明細書の実施形態は全体的に、障壁コーティングテープを用いて障壁コーティングを補修する方法を記載している。
【背景技術】
【０００２】
ガスタービンエンジンにおいては、その効率を高めるためにより高い動作温度が常に求められている。しかしながら、動作温度が高くなるにつれ、これに応じてエンジンの構成部品の高温耐久性も向上しなければならない。鉄、ニッケル、及びコバルト基超合金の構築によって、高温性能の大きな進歩が達成された。超合金は、ガスタービンエンジン全体、特に高温セクションにおいて使用される構成部品に広く用いられているが、代替の軽量基材が提案されてきた。
【０００３】
セラミックマトリックス複合材料（ＣＭＣ）は、セラミックマトリックス相により囲まれた強化材料からなる種類の材料である。このような材料は、現在のところ、特定のモノリシックセラミック（すなわち、強化材料のないセラミック材料）と共に高温用途で使用されている。一般的なＣＭＣマトリックス材料の幾つかの実施例は、炭化ケイ素、窒化ケイ素、アルミナ、シリカ、ムライトアルミナシリカ、アルミナムライト、及びアルミナシリカ・酸化ホウ素を含むことができる。一般的なＣＭＣマトリックス強化材の幾つかの実施例は、限定ではないが、炭化ケイ素、窒化ケイ素、アルミナ、シリカ、ムライトアルミナシリカ、アルミナムライト、及びアルミナシリカ・酸化ホウ素を含むことができる。モノリシックセラミックの幾つかの実施例は、ケイ素アルミニウム酸窒化物（ＳｉＡｌＯＮ）、及びアルミナを含むことができる。これらのセラミック材料を用いると、タービン構成部品の重量が減少し、その上、強度及び信頼性も維持することができる。従って、このような材料は、これらが提供できる軽量によって恩恵を受ける翼形部（例えば、圧縮機、タービン、及びベーン）、燃焼器、シュラウド、及び他の同様の構成部品など、ガスタービンエンジンの高温セクションで使用される多くのガスタービン構成部品で現在検討されている。
【０００４】
ＣＭＣ及びモノリシックセラミック構成部品は、これらを高温エンジンセクションの過酷な環境から保護するために、環境障壁コーティング（ＥＢＣ）及び／又は熱障壁コーティング（ＴＢＣ）でコーティングすることができる。ＥＢＣは、高温燃焼環境において腐食性ガスに対する高密度の気密シールを提供することができ、ＴＢＣは、コーティング表面と、能動的に冷却される構成部品裏面との間の温度勾配を設定することができる。このようにして、構成部品の表面温度は、ＴＢＣの表面温度を下回って下げることができる。幾つかの場合、ＴＢＣはまた、ＥＢＣの上に堆積させ、ＥＢＣの表面温度をＴＢＣの表面温度を下回って下げることができる。この手法は、ＥＢＣが達成しなくてはならない動作温度を低下させ、結果としてＥＢＣの寿命を延ばすことができる。
【０００５】
現在、ほとんどのＥＢＣは、シリコンボンドコート層と、ムライト、バリウムストロンチウムアルミノケイ酸塩（ＢＳＡＳ）、希土類ジシリケート、又はこれらの組み合わせを含む少なくとも１つの遷移層と、ＢＳＡＳ、希土類モノシリケート、又はこれらの組み合わせを含む外層とを備えた３層コーティング系からなる。モノシリケート又はジシリケートコーティング層の希土類元素は、イットリウム、ルテシウム、イッテルビウム、又はこれらの幾つかの組み合わせを含むことができる。これらの層は共に、構成部品の環境保護を提供することができる。
【０００６】
ＴＢＣは一般に、熱膨張の不一致又はエンジン環境における他の構成部品との接触に起因する熱又は機械応力を軽減するために、特別な微細構造が堆積される耐火性酸化物からなる。これらの微細構造は、垂直方向の亀裂又は粒子、多孔性微細構造、及びこれらの組み合わせを有する高密度コーティング層を含むことができる。耐火性酸化物材料は通常、イットリアドープのジルコニア又はイットリアドープのハフニアを含むことができるが、カルシア、バリア、マグネシア、ストロンチア、セリア、イッテルビア、ルテシウム酸化物、ガドリニウム酸化物、ネオジウム酸化物、及びこれらの組み合わせでドープしたジルコニア又はハフニアを含むこともできる。ＴＢＣとして使用するのに許容可能な耐火性酸化物の他の実施例は、限定ではないが、イットリウムジシリケート、イッテルビウムジシリケート、ルテチウムジシリケート、イットリウムモノシリケート、イッテルビウムモノシリケート、ルテチウムモノシリケート、ジルコン、ハフノン、ＢＳＡＳ、ムライト、アルミン酸マグネシウムスピネル、及び希土類アルミン酸塩を含むことができる。
【０００７】
組成又は基材とは無関係に、ほとんどのＥＢＣ及び／又はＴＢＣは、一般に、従来の空気プラズマ溶射（ＡＰＳ）、スラリー浸漬、化学蒸着（ＣＶＤ）、又は電子ビーム物理蒸着（ＥＢＰＶＤ）のうちの１つを用いて施工される。残念ながら、これらの方法の何れも問題がある。例えば、空気プラズマ溶射は一般に、見通し応用に限定される。ほとんどの高温ガスタービンエンジン構成部品は、障壁コーディングを有する外部及び内部コーティング両方から恩恵を受けるので、ＡＰＳは、このような応用における選択法にはならない可能性がある。加えて、スラリー浸漬は、幾らかのコスト節減をもたらし、ＡＰＳに比べて付加的な構成部品区域（すなわち内部通路）を対象にすることができるが、薄いコーティング用に設計されている。一部の高温ガスタービンエンジン構成部品は、より厚いコーティングから恩恵を受けることになるので、スラリー浸漬は、必ずしも全ての用途で好適である訳ではない。ＥＢＰＶＤ及びＣＶＤは、ＡＰＳ及びスラリー浸漬よりも高コストになる傾向があり、一般に、堆積速度が緩慢であることだけに起因して薄いコーティング応用に有用である。
【０００８】
更に、従来の方法を用いて施工される補修ＥＢＣ及びＴＢＣは、複雑で高コストであり、通常は、コーティング全体を剥離及び交換することが必要となる場合がある。
【０００９】
従って、障壁コーティングを補修するための改善方法に対する必要性が依然としてある。
【先行技術文献】
【特許文献】
【００１０】
【特許文献１】米国特許出願公開第２００５１１２３８１Ａ１号公報
【発明の概要】
【００１１】
本明細書の実施形態は、全体的に、障壁コーティングを補修する方法に関し、該方法が、少なくとも１つの損傷部分を含む障壁コーティングを有する構成部品を準備する段階と、空隙を残して障壁コーティングの損傷部分を除去する段階と、交換テープキャスト障壁コーティングを構成部品の空隙に施工する段階と、交換テープキャスト障壁コーティング層を有する構成部品を焼結する段階とを含む。
【００１２】
本明細書の実施形態はまた、全体的に、障壁コーティングを補修する方法に関し、該方法が、少なくとも１つの損傷部分を含む障壁コーティングを有するガスタービンエンジン構成部品を準備する段階と、空隙を残して障壁コーティングの損傷部分を除去する段階と、交換テープキャスト障壁コーティングをガスタービンエンジン構成部品の空隙に施工する段階と、交換テープキャスト障壁コーティング層を有するガスタービンエンジン構成部品を焼結する段階と、を含み、ガスタービンエンジン構成部品は、ベーン、ブレード、シュラウド、ノズル、フラップ、シール、及び燃焼器からなる群から選択される。
【００１３】
これら及び他の特徴、態様、及び利点は、当業者であれば以下の開示事項から明らかになるであろう。
【００１４】
本明細書と共に提出した特許請求の範囲において、本発明を具体的に指摘し且つ明確に特許請求しているが、本明細書に記載した実施形態は、同じ参照符号が同様の要素を表す添付図面と併せて以下の説明からより良好に理解されると思われる。
【図面の簡単な説明】
【００１５】
【図１】本明細書の説明によるテープの１つの実施形態の概略断面図。
【図２】本明細書の説明による、複数の障壁コーティングテープが施工された構成部品の１つの実施形態の概略断面図。
【図３】本明細書の説明による、障壁コーティングを有するガスタービン翼形部の１つの実施形態の概略斜視底面図。
【発明を実施するための形態】
【００１６】
本明細書で記載される実施形態は全体的に、障壁コーティングを補修する方法に関する。より詳細には、本明細書の実施形態は全体的に、障壁コーティングテープを用いてガスタービンエンジン構成部品上の障壁コーティングを補修する方法を記載している。
【００１７】
本明細書で記載されるテープキャスト障壁コーティング（又は、障壁コーティングテープ）は、ＣＭＣ、モノリシックセラミック、及び超合金を含む構成部品と併せて使用するのに好適とすることができる。本明細書で使用される「ＣＭＣ」は、シリコン含有マトリックス及び強化材、並びに酸化物−酸化物マトリックス及び強化材の両方を意味する。本明細書で使用するのに許容可能なＣＭＣの幾つかの実施例は、限定ではないが、炭化ケイ素、窒化ケイ素、アルミナ、シリカ、ムライト、アルミナムライト、アルミナシリカ、アルミナシリカ・酸化ホウ素、及びこれらの組み合わせを含むマトリックス及び強化用繊維を有する材料を含むことができる。本明細書で使用される「モノリシックセラミック」とは、炭化ケイ素、窒化ケイ素、ケイ素アルミニウム酸窒化物、及びアルミナを含む材料を指す。本明細書において、ＣＭＣ及びモノリシックセラミックは、集合的に「セラミック」と呼ばれる。超合金の幾つかの実施例は、限定ではないが、鉄、ニッケル、及びコバルト基超合金を含むことができる。本明細書で使用される用語「障壁コーティング」は、環境障壁コーティング（ＥＢＣ）及び熱障壁コーティング（ＴＢＣ）の両方を指すことができ、以下の本明細書で説明される少なくとも１つの障壁コーティング組成物を含むことができる。本明細書における障壁コーティングは、ガスタービンエンジンに存在するような高温環境で使用するのに好適とすることができる。
【００１８】
より具体的には、本明細書のＥＢＣは、一般に、ＢＳＡＳ、希土類モノシリケート、希土類ジシリケート、ムライト、シリコン、及びこれらの組み合わせからなる群から選択された環境障壁コーティングから構成することができる。ＴＢＣは、一般に、イットリア安定化ジルコニア、イットリア安定化ハフニア、或いは、カルシア、バリア、マグネシア、ストロンチア、セリア、イッテルビア、ルテシア及びこれらの組み合わせで安定化されたジルコニア又はハフニアからなる群から選択された障壁コーティング組成物を含むことができる。ＴＢＣとして使用するのに好適とすることができる他の耐火性組成物は、限定ではないが、希土類ジシリケート（例えば、イットリウムジシリケート、イッテルビウムジシリケート、ルテチウムジシリケート）、希土類モノシリケート（例えば、イッテルビウムモノシリケート）、及びルテチウムモノシリケート、ジルコン、ハフノン、ＢＳＡＳ、ムライト、アルミン酸マグネシウムスピネル、希土類アルミン酸塩、及びこれらの組み合わせを含むことができる。全体として、本明細書で使用されるように、環境障壁コーティング組成物及び熱障壁コーティング組成物は、総称して「障壁コーティング」組成物と呼ばれる。
【００１９】
障壁コーティングテープを作製するために、少なくとも１つの障壁コーティング組成物を含むスラリーを作ることができる。障壁コーティング組成物に加えて、スラリーはまた、以下で説明するように、溶剤、分散剤、バインダー、及び可塑剤の何れかを含むことができる。
【００２０】
最初に、アルミナ、ジルコニア、炭化ケイ素、及び同様のものからなる群から選択されるセラミック混合媒体は、好適なコンテナ内に設けることができる。混合媒体は、混合コンテ何の容積の約５％から約５０％を占有することができる。次いで、溶剤、分散剤、及び障壁コーティング組成物は、混合によってコンテナ媒体に付加することができる。本明細書で使用される「混合」とは、攪拌、シェイク、回転、ボールミル、振動ミル、遊星ミル、インペラミル、パドル形ミル、及び摩滅ミルを含む、当該技術分野で知られる、組成組み合わせに好適なあらゆる従来の技術を指す。
【００２１】
含まれる障壁コーティング組成物、溶剤、及び分散剤の量は変えることができるが、一般的には、スラリーは、障壁コーティング組成物の約１２容積％から約３６容積％、１つの実施形態では約１７容積％から約２４容積％、溶剤の約４０容積％から約６０容積％、１つの実施形態では約５０容積％から約５５容積％、更に、分散剤の約０容積％から約６容積％、１つの実施形態では約０容積％から約２容積％を含むことができ、従って、分散剤が任意選択なものになる。溶剤は、限定ではないが、エチルアルコール、メチルアルコール、アセトン、イソプロピルアルコール、トルエン、メチルイソブチルケトン、キシレン、及びこれらの組み合わせからなる群とすることができ、分散剤は、混合媒体のセラミック粒子に吸着させ、反発力を加えることができる、２００から２０，０００ｇ／モルのあらゆる溶剤可溶性ポリマー材料とすることができる。好適な分散剤の幾つかの実施例は、例えば、Ｚｅｐｈｒｙｍ（登録商標）  ＰＤ７００（デラウェア州ワシントン所在の）
Ｉ，Ｃ，Ｉ，  Ｓｐｅｃｉａｌｔｙ  Ｃｈｅｍｉｃａｌｓ）、Ｍｅｒｐｏｌ  Ａ（イリノイ州Ｎｏｒｔｈｆｉｅｌｄ所在のＳｔｅｐａｎ  Ｃｏｍｐａｎｙ）、Ｐｈｏｓｐｈｏｌａｎ（登録商標）  ＰＳ２１−Ａ（イリノイ州シカゴ所在のＡｋｚｏ  Ｎｏｂｅｌ  Ｓｕｒｆａｃｅ  Ｃｈｅｍｉｓｔｒｙ  ＬＬＣ）、及びＭｅｎｈａｄｅｎ  ｆｉｓｈ  ｏｉｌ（ミズーリ州Ｓｔ，Ｌｏｕｉｓ所在のＳｉｇｍａ−Ａｌｄｒｉｃｈ）を含むことができる。
【００２２】
組み合わされると、混合媒体、溶剤、分散剤、及び障壁コーティング組成物を含むスラリーは、何れかの好適な時間期間を継続して混合することができる。凝集体を１次粒子に分解させるのに十分なエネルギーでスラリーが滑らかになるまでスラリーを混合するのが望ましく、通常は約４時間から約２４時間を要する場合もある。混合が完了した後、混合媒体を取り出すことができる。混合媒体は依然として固体であるので、例えば、メッシュスクリーン及び／又は振動テーブルを用いてスラリーを注入することにより取り出すことができる。
【００２３】
混合媒体を取り出した後、バインダー及び可塑剤を残りのスラリーに加え、再度混合することができる。バインダーは、ポリビニル・ブチラール、ポリメチル・メタクリレート、ポリビニル・アルコール、ポリエチレン、アクリル・エマルション、及び同様のものから選択することができる。約４容積％から約１５容積％のバインダーを付加することができる。同様に、可塑剤は、フタル酸ジブチル、フタル酸ジオクチル、フタル酸ベンジルブチル、ポリエチレン・グリコール、及び同様のものからなる群から選択することができる。約４容積％から約１５容積％の可塑剤を付加することができる。
【００２４】
あらゆるテープキャスト機械を利用して、本明細書のテープキャスト障壁コーティングを作ることができる。当業者には公知の一般的なテープキャストプロセスを本明細書で使用するのに許容可能である。例えば、米国特許第６，３７５，４５１号を参照されたい。一般に、テープキャスト機械は、調整可能なドクターブレードを有することができ、これは、必要に応じて所望のテープ厚を実現するように設定することができ、乾燥及び焼結後に適正なテープ厚を得るために注意深く収縮を考慮する。スラリーは、Ｍｙｌａｒ（登録商標）のようなシリコーンコートの２軸配向ポリエチレンテレフタレート（ｂｏＰＥＴ）ポリエステルフィルムなど、キャリアフィルムを収容するリザーバにスラリーを注入することによって機械に付加することができる。
【００２５】
１つの実施形態において、キャリアフィルムは、ドクターブレードの真下を移動して、過剰なスラリーを計量して除去し、ドクターブレードの高さによって定められる厚みを有するキャストスラリー層を生成するように、移動中に設定することができる。代替の実施形態では、ドクターブレードは、スラリー全体にわたり引っ張られ、過剰なスラリーを除去し、キャリアフィルムの上部にキャストスラリー層を生成することができる。次に、キャストスラリーは、溶剤が蒸発してテープを生成するときに乾燥できるようにすることができる。連続したテープキャスト動作において、乾燥プロセスは、キャリアフィルムの移動中に行うことができる。バッチキャスト動作において、テープは、キャリアフィルムの動きを停止し、別のバッチを引き続き生成する前にテープを乾燥できるようにすることにより生成することができる。使用される動作とは無関係に、結果として得られる「テープ」１０は、キャリアフィルム１２及び少なくとも１つの障壁コーティング組成物１４を含み、スプール上にロールするのに十分に可撓性があり、更に、図１に全体的に示し、以下で説明するように、損傷を受けることなくキャリアから剥離するのに十分に機械的に耐久性を有することができる。
【００２６】
次いで、テープは、環境及び／又は熱障壁保護を必要とするセラミック構成部品（すなわち、ＣＭＣ、又はモノリシックセラミック）、或いは熱障壁保護を必要とする超合金構成部品に適用することができる。テープは、最初に、目的とする用途によって決まる所望の形状に切断することができる。テープ或いは該テープが取り付けられるセラミック又は超合金構成部品の表面には、溶剤のミストを吹きつけて、僅かに粘着性を有することができる接着表面を生成することができる。この接着表面は、更なる処理のために所定位置にテープを保持するのを助けることができる。１つの実施形態において、溶剤は、スラリーを作るのに以前使用された同じ溶剤とすることができる。次いで、テープをセラミック又は超合金構成部品の所望の部分に取り付け、キャリアフィルムを除去して、「障壁コーティングテープ１８」を残すことができ、該テープは、約−３５℃から約６７℃のガラス転移温度を有することができ、１つの実施形態では、約−２０℃から約２０℃である。任意選択的に、オートクレーブサイクルを用いて、障壁コーティングテープを構成部品に接合するのを助けることができる。オートクレーブサイクルは、利用する場合には、約１５０℃から約４００℃の温度、約大気圧から約５００ｐｓｉの圧力で実施することができる。
【００２７】
障壁コーティングテープ１８の複数の層を構成部品１６に施工し、図２に示すような所望の障壁コーティング保護を得ることができる。本明細書で使用される「障壁コーティングテープ」は、以下で説明するように、１つの層又は複数の層を含むことができる。例えば、ＥＢＣは、構成部品に対し３層の障壁コーティングテープを施工することにより形成することができ、第１の層２０がボンドコート層を表し、第２の層２２が遷移層を表し、第３の層２４が外層を表す。この事例では、各層は、異なる障壁コーティング組成物又は障壁コーティングの組み合わせを含むことができ、構成部品に順に重ねて施工して、所望の３層ＥＢＣを生成することができる。当業者であれば、このような層形成はまたＴＢＣにも適用可能であることは理解されるであろう。次に、施工された障壁コーティングを有する構成部品を焼結してバインダーを燃焼させ、図３に全体的に示すように、所望の微細構造を有する障壁コーティングを含む構成部品１６を得ることができる。
【００２８】
障壁コーティングテープがシリコン含有ＣＭＣ構成部品上で焼結される場合、焼結は、１５００℃又はそれ未満の温度、１つの実施形態では約４００℃から約１５００℃までの温度で実施することができる。障壁コーティングテープが酸化物−酸化物ＣＭＣ構成部品上で焼結される場合、焼結は、２０００℃又はそれ未満の温度、１つの実施形態では約４００℃から約２０００℃までの温度で実施することができる。障壁コーティングテープがモノリシックセラミック上で焼結される場合、焼結は、約４００℃から約２０００℃までの温度、１つの実施形態では約４００℃から約１６００℃までの温度で実施することができる。障壁コーティングテープが超合金構成部品上で焼結される場合、焼結は、選択される超合金に応じて、約４００℃から約１３１５℃の温度で実施することができる。
【００２９】
１つの実施形態において、障壁コーティングの微細構造は、燃焼環境における高温ガスに対する気密シールを提供するために約９０％稠密から約１００％稠密であり、これにより、熱障壁コーティングと構成部品との間に熱膨張が存在する場合にＥＢＣ又はＴＢＣを用いるのに好適なテープを形成することができる。別の実施形態では、障壁コーティングの微細構造は、約９０％から約１００％稠密であり、ＴＢＣとして機能するよう垂直方向に亀裂形成することができる。別の実施形態では、障壁コーティングの微細構造は、多孔性（すなわち、約９０％稠密未満）、或いは多孔性且つＴＢＣとして機能するよう垂直方向に亀裂形成することができる。更に別の実施形態では、障壁コーティングの微細構造は、多孔性であり、アブレイダブルＥＢＣコーティングとして機能することができる。当業者であれば、稠密度は、ＳＥＭ断面又はイマ−ションを含む、従来の技術を用いて測定できることは理解されるであろう。
【００３０】
より具体的には、こうした事例において、ＥＢＣは、上記で定められた稠密微細構造を有するＥＢＣを含む１次層と、本明細書で記載される多孔性微細構造を有するアブレイダブルＥＢＣを含む２次層とを含むことができる。２次層は、１次層に施工することができる。このような２層ＥＢＣは、シュラウドのようなエンジン構成部品に対して有用とすることができ、この場合、エンジン効率を最大にするために、シュラウドと回転ファンブレードの先端との間の小ギャップを維持することが有利である。シュラウドファンブレードの先端との間のギャップが狭いことに起因して、摩擦事象が発生する場合があり、ここでは、ブレードの先端がシュラウド表面全体を擦り、シュラウドと稠密ＥＢＣを含む１次層とに損傷を与える可能性がある。アブレイダブルＥＢＣを含む２次層が存在する場合、ブレード先端は、アブレイダブル２次層を摩擦し、その一部を接触ではなく摩耗させ、下にある１次層又はシュラウドに損傷を与える可能性がある。
【００３１】
本明細書で説明されるテープキャスト障壁コーティングは、従来技術を用いて施工される障壁コーティングよりも優れた複数の利点を提供することができる。例えば、上述のように、本明細書のテープキャスト障壁コーティングは、何らかの所望の厚みに割り当てることができる。１つの実施形態において、厚みは、約０．１ミルから約１００ミルとすることができ、この厚みは、翼形部のような構成部品に対する薄いコーティング要件と、シュラウドのような構成部品に対する厚いアブレイダブルコーティング要件の両方を満足することができる。加えて、テープキャスト障壁コーティングは、従来の障壁コーティングテープにより提示される見通し問題を克服することができ、これにより障壁コーティングテープを構成部品上に外部及び内部の両方に好都合に配置できるようになる。
【００３２】
更に、テープキャスト障壁コーティングは、補修のし易さを改善することができる。従来の方法を用いて施工されるＥＢＣ及びＴＢＣの補修の複雑なプロセスとは対称的に、障壁コーティングテープでは、構成部品から空隙を残して障壁コーティングの損傷部分を取り除き、交換障壁コーティングテープを構成部品の空隙に取り付け、次いで、交換障壁コーティングテープを有する構成部品を焼結し、バインダーを燃焼させて障壁コーティングテープを高密度化し、新しい障壁コーティングを生成することによって局所的欠陥補修が可能になる。障壁コーティングの複数の層の場合、各層は、個々に焼成することができ、或いは各層を同時に燃焼してもよい。当業者であれば、本明細書で説明される補修方法を用いて、テープキャスト障壁コーティング又は従来の方法を利用して施工された障壁コーティングを補修することができる点は理解されるであろう。
【００３３】
本明細書で説明される障壁コーティングテープの施工により恩恵を受けることができる一部のセラミック又は超合金ガスタービンエンジン構成部品は、限定ではないが、ベーン、シュラウド、ノズル、フラップ、シール、及び燃焼器を含むことができる。より詳細には、ベーン、ブレード、及びノズルは、無駄を最小限にして障壁コーティングテープを内側及び外側表面に施工する能力を有することから恩恵を受けることができる。シュラウドは、厚いアブレイダブルコーティングを形成する能力による恩恵を受けることができる。フラップ、シール、及びシュラウドは、障壁コーティングテープの施工が、現行のＡＰＳプロセスに伴う重ね塗りを回避できる容易且つ堅牢なプロセスとなるような簡易的な幾何形状である。燃焼器は、プラズマ溶射又は浸漬を行うのが困難な可能性がある大型の構成部品である。従って、燃焼器には、内側及び外側表面の両方への障壁コーティングテープの施工を容易にする利点をもたらすことができる。加えて、障壁コーティングテープはまた、既存の環境又は熱的障壁層を覆って局所的に施工し、翼形部プラットフォーム又は先端などの特定の構成部品の場所に追加の保護層を構成することができる。
【００３４】
本明細書は、最良の形態を含む実施例を用いて本発明を開示し、更に、本発明を当業者が実施及び利用することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００３５】
１０  テープ
１２  キャリアフィルム
１４  障壁コーティング組成物
１６  構成部品
１８  障壁コーティングテープ
２０  第１の層
２２  第２の層
２４  第３の層
【図１】
0005802390.tif 000002
【図２】
0005802390.tif 000003
【図３】
0005802390.tif 000004